Brevet FR2915484A1 — publié le 20081031

Matériau poljnide à propriétés barrières aux fluides élevées La présente invention concerne des matériaux polyamides à propriétés barrières aux fluides, gaz et liquides, élevées. Ces matériaux peuvent notamment être utilisés pour la fabrication d'articles destinés à contenir ou à transporter un fluide tel que notamment des tubes, conduites ou réservoirs. ART ANTERIEUR Il est connu de l'art antérieur d'utiliser des matériaux thermoplastiques pour la fabrication d'articles mono- ou multicouches destinés à contenir ou à transporter un fluide tel que par exemple des tubes, conduites ou réservoirs. Toutefois, il est souvent nécessaire de procéder à des améliorations de ces matériaux leur conférer des propriétés barrières aux gaz ou aux liquides satisfaisantes. Il est par exemple connu d'utiliser des tubes ou réservoirs multicouches, notamment tricouches ; chaque couche pouvant être constituée de matériaux différents pour conférer à l'ensemble les propriétés barrières et mécaniques requises selon les applications. On peut notamment citer les articles multicouches polyéthylène/copolymère éthylène-alcool vinylique/polyéthylène, entre chaque couche une couche de compatibilisation étant utilisée. Toutefois, de tels articles, notamment des tubes, sont coûteux à produire, et la transformation de l'EVOH entraîne une nécessité de nettoyage de l'extrudeuse, ce qui tend à diminuer la productivité de la fabrication de ces articles. Par ailleurs, des problèmes de délimitations peuvent survenir entre les matériaux incompatibles des différentes couches. 30, Il est aussi connu d'utililser pour la diminution de la perméabilité des matrices plastiques, notamment des matrice polyamides, des nanocharges lamellaires. Une telle diminution de perméabilité est attribuée à un effet de tortuosité provoquée par ces nanocharges. Les nanocharges lamellaires les plus explorées aujourd'hui sont des argiles de type smectites, principalement la montmorillonite. Toutefois, il est difficile de mettre en oeuvre ces produits dans la mesure où il est nécessaire de les exfolier dans la matrice notamment en utilisant des agents d'intercalations pour obtenir des lamelles individuelles de haut facteur de forme. Ainsi, jusqu'à maintenant, il a été proposé dans l'art antérieur des solutions complexes, difficiles à mettre en oeuvre et coûteuses pour augmenter les propriétés barrières des matériaux plastiques ; qui plus est souvent au regard des 1 C1 autres propriétés des matériaux plastiques tel que notamment les propriétés mécaniques. Il est ainsi souhaitable de mettre au point des matériaux polyamides qui permettent d'obtenir des niveaux d'imperméabilité efficaces, tout en évitant les 15 inconvénients mentionnés précédemment. INVENTION La demanderesse à mis en évidence de manière tout à fait surprenante que l'utilisation dans une matrice polyamide d'une résine novolaque et d'une 20 polyoléfine permettait d'obtenir un matériau apte à la fabrication d'articles mono-ou multicouches présentant un excellent niveau d'imperméabilités aux gaz et aux liquides, de manière sirnple et sans altérer négativement les autres propriétés desdits matériaux. La solution de l'invention permet non seulement d'éviter les inconvénients connus de l'art antérieur, mais également d'obtenir des propriétés 25 barrières aux fluides inconnues jusqu'à ce jour, en tout cas bien supérieures aux systèmes utilisés commercialement. Les matériaux polyamides de l'invention présentent également de bonnes propriétés mécaniques, tel que par exemple un bon compromis module/choc, 30 et/ou une tenue thermique permettant sa manipulation et son utilisation à de hautes températures. Les compositions de l'invention permettent en outre de fabriquer, en association avec des matériau>: polyoléfines, des structures multicouches, tel que par exemple des tuyaux extrudés, des articles réalisés par la procédé d'extrusionûsoufflage, des articles injectés et soudés, ayant une excellente capacité d'adhésion avec le matériaux polyoléfines, et d'éviter tout problèmes de délamination. Une telle composition permet au surplus de se passer de l'utilisation d'une couche de cornpatibilisation entre ladite composition de l'invention et un matériau polyoléfine. L'invention concerne ainsi une composition polyamide à propriétés barrières élevées aux fluides comprenant au moins : a) une matrice polyamide, b) une résine novolaque, c) une polyoléfine ne comprenant pas de groupements fonctionnels destinés à améliorer sa compatibilité avec le polyamide, et d) un agent comptabilisant entre la polyoléfine et le polyamide. La présente invention a aussi pour objet un système d'imperméabilisation pour une matrice polyamide comprenant une résine novolaque, une polyoléfine ne comprenant pas de groupements fonctionnels destinés à améliorer sa compatibilité avec le polyamide, et un agent comptabilisant entre la polyoléfine et le polyamide. Les composants de ce système peuvent être ajoutés ensemble ou de manière différée à une matrice polyamide. L'invention concerne également l'utilisation d'une résine novolaque, d'une polyoléfine ne comprenant pas de groupements fonctionnels destinés à améliorer sa compatibilité avec le polyamide, et d'un agent comptabilisant entre la polyoléfine et le polyacide, dans ou en rapport avec l'augmentation de l'imperméabilité aux fluides d'une matrice polyamide. On entend par matériaux à propriétés barrières élevées aux fluides, un matériau qui présente une perméabilité réduite vis-à-vis d'un fluide. Selon la présente invention, le fluide peut être un gaz ou un liquide. Comme gaz, on peut citer notamment l'oxygène, le dioxyde de carbone, les hydrocarbures légers, tels que l'éthane, le propane, l'éthylène et le propylène, et la vapeur d'eau. Comme liquides, on peut citer les solvants apolaires, notamment les solvants représentatifs des essences tels que le toluène, l'isooctane et/ou les solvants polaires tels que l'eau et les alcools, les réfrigérants. II est à noter que les liquides peuvent présenter des viscosités variables, tel que notamment les liquides de hautes viscosité s'apparentant aux gels ou crèmes. Comme polyamide a) selon l'invention, on peut citer les polyamides et 10' copolyamides semicristallins ou amorphes, tels que les polyamides aliphatiques, polyamides semi-aromatiques et plus généralement, les polyamides linéaires obtenus par polycondensation entre un diacide saturé aliphatique ou aromatique, et une diamine primaire saturée aromatique ou aliphatique, les polyamides obtenus par condensation d'un lactame, d'un aminoacide ou les polyamides 15 linéaires obtenus par condensation d'un mélange de ces différents monomères. Plus précisément, ces copolyamides peuvent être, par exemple, le polyadipamide d'hexaméthylène, les polyphtalamides obtenus à partir d'acide téréphtalique et/ou isophtalique, les copolyarnides obtenus à partir d'acide adipique, d'hexaméthylène diamine et de caprolactame. 20 Selon un mode de réalisation préférentiel de l'invention, la matrice thermoplastique est un polyamide choisi dans le groupe comprenant le polyamide 6, le polyamide 66, le polyamide 11, le polyamide 12, le polymétaxylylènediamine (MXD6), les mélanges et copolymères à base de ces polyamides. 25 Le polyamide est préférentiellement choisi dans le groupe comprenant les polyamides obtenus par polycondensation d'un diacide carboxylique linéaire avec une diamine linéaire ou cyclique comme le PA 6.6, PA 6.10, PA 6.12, PA 12.12, PA 4.6, MXD 6 ou entre un diacide carboxylique aromatique et une diamine 30 linéaire ou aromatique comme les polytéréphtalamides, polyisophtalamides, polyaramides, les polyamides obtenus par polycondensation d'un aminoacide sur lui-même, l'amino-acide pouvant être généré par l'ouverture hydrolytique d'un cycle lactame tels que, par exemple PA 6, PA 7, PA 11, PA 12. La composition de l'invention peut également comprendre les copolyamides dérivés notamment des polyamides ci-dessus, ou les mélanges de ces polyamides ou copolyamides. Les polyamides préférés sont le polyhexaméthylène adipamide, le polycaprolactame, ou les copolymères et mélanges entre le polyhexaméthylène adipamide et le polycaprolactame. 10 On utilise généralement des polyamides de poids moléculaires adaptés aux procédés de moulage par injection, bien que l'on puisse utiliser aussi des polyamides de plus faibles viscosités. La matrice polyamide peut notamment être un polymère comprenant des chaînes 15 macromoléculaires étoiles ou H, et le cas échéant des chaînes macromoléculaires linéaires. Les polymères comprenant de telles chaînes macromoléculaires étoiles ou H sont par exemple décrits dans les documents FR2743077, FR2779730, US5959069, EP0632703, EP0682057 et EP0832149. 20 Selon une autre variante particulière de l'invention, la matrice polyamide de l'invention peut être un polymère de type arbre statistique, de préférence un copolyamide présentant une structure arbre statistique. Ces copolyamides de structure arbre statistique ainsi que leur procédé d'obtention sont notamment décrits dans le document WO99/03909. La matrice de l'invention peut également 25 être une composition comprenant un polymère thermoplastique linéaire et un polymère thermoplastique étoile, H et/ou arbre tels que décrits ci-dessus. La matrice de l'invention peut également comprendre un copolyamide hyperbranché du type de ceux décrits dans le document WO 00/68298. La composition de l'invention peut également comprendre toute combinaison de polymère 30 thermoplastique linéaire, étoile, H, arbre, copolyamide hyperbranché tel que décrit ci-dessus.5 La composition selon l'invention présente préférentiellement de 40 à 80 % en poids de polyamide, par rapport au poids total de la composition. Les résines novolaques sont généralement des composés polyhydroxy, par exemple des produits de condensation de composés phénoliques avec des aldéhydes. Ces réactions de condensation sont généralement catalysées par un acide. Les composés phénoliques peuvent être choisis seuls ou en mélange parmi le phénol, le crésol, le xylénol, le naphtol, les alkylphénols, comme le butyl-phénol, le terbutyl-phénol ou l'isooctyl-phénol ; ou tout autre phénol substitué. L'aldéhyde le plus fréquemment utilisé est le formaldéhyde. On peut toutefois en utiliser d'autres, tels que l'acétaldéhyde, le para-formaldéhyde, le butyraldéhyde, le crotonaldéhyde, et le glycoxal. Les résines utilisées ont avantageusement un poids moléculaire supérieur compris entre 500 et 3000 g/mol, de préférence entre 800 et 2000 g/mol. Comme résine novolaque commerciale, on peut citer notamment les produits 20 commerciaux Durez , \/ulkadur ou Rhenosin . La composition selon l'invention peut comprendre entre 0,1 à 20 % en poids de résine novolaque, notamment de 1 à 15 % en poids, particulièrement 2, 5 ou 10 % en poids, ou les proportions comprises entre ces valeurs, par rapport au poids 25 total de la composition. Comme explicité précédemment, la composition de l'invention comprend une polyoléfine ne comprenant pas de groupements fonctionnels destinés à améliorer sa compatibilité avec le polyamide. Pour information, ces groupements sont généralement des groupements anhydride maléique, acide carboxylique salifié ou non, ester, acrylique, 30 méthacrylique, ou époxy ; qui sont par exemple intégrés à la polyoléfine par l'utilisation d'un comonomère, tel que de l'anhydride maléique. Les polyoléfines de l'invention présentent avantageusement un degré de cristallinité compris entre 40 et 80 %. Le degré de cristallinité est lié à la densité par la relation suivante : C = de (d û da) / d(dc û da) dans laquelle : C = cristallinité, d = densité mesurée, da = densité de la phase amorphe, de = densité de la phase cristalline à la température donnée. La cristallinité peut notamment être mesuré par DSC. Ces polyoléfines présentent de préférence une densité comprise entre 0,910 à 0,97 g/cm3. Comme polyoléfines préférés de la présente invention, on peut notamment citer le polyéthylène, le polypropylène, le polyisobutylène, le polyméthylpentène, polyisoprènes leurs mélanges et/ou copolymères. On préfèrent notamment le polyéthylène de haute densité ayant notamment les caractéristiques suivantes : Densité comprise entre 0,94 et 0,97 g/cm3 Poids moléculaire compris entre 450.000 à 4.000.000 g/mol Indice de fluidité en fondu (MFI) mesuré selon la norme ISO 1133 (190 C, 2,16 Kg) compris entre 0,1 et 25 g/10mm - Degré de cristallisation compris entre 60 et 80 % Ces polyéthylènes de haute densité sont commercialisés sous les marques Lupolen 4261 AG de BASELL, Eraclene BB 76 de POLIMERI EUROPA. La composition peut cornprendre de 1 à 50 % en poids de polyoléfine, par rapport au poids total de la composition, préférentiellement de 5 à 30 % en poids. Comme agent compatibilisant d) entre la polyoléfine et le polyamide, on peut citer des composés comprenant notamment des chaînes polyoléfines et des groupements fonctionnels destinés à améliorer la compatibilité avec le polyamide, tels que par exemple des groupements anhydride maléique, acides carboxyliques salifiés ou non, ester, acrylique, méthacrylique, ou époxy. On préfère notamment des copolyoléfines gréffées portant de tels groupements. On peut notamment utiliser des polyéthylène greffés anhydride maléique, des copolymères d'éthylène/propylène (EPR) ou des copolymères d'éthylène/propylène/diène (EPDM) greffés anhydride maléique, des ionomères notamment ceux de la gamme Surlyn , des copolymères d'éthylène et d'acrylique. La composition peut cornprendre de 2 à 20 % en poids d'agent compatibilisant d), par rapport au poids total de la composition, préférentiellement de 5 à 15 % en poids. On utilise tout préférentiellement au moins 30 %, préférentiellement au moins 50 % en poids d'agent compatibilisant, par rapport au poids de la polyoléfine c). Le matériau ou composition de l'invention peut également comprendre d'autres composés ou additifs généralement utilisés dans des compositions à base de matrice plastique, tel que par exemple : charges de renfort ou de remplissage, des stabilisants thermiques, des nucléants, des plastifiants, des ignifugeants, des antioxydants, des anti-LJV, des colorants, des azurants optiques, des lubrifiants, des agents anticollage (anti-blocking), des agents matifiants tel que l'oxyde de titane, des agents de mise en oeuvre, des élastomères, des agents d'adhésion, des agents dispersants, des pigments, des agents modifiants la résistance aux chocs, des capteurs ou absorbeurs d'oxygène actifs, et/ou des catalyseurs. La composition de l'invention peut notamment comprendre des charges de renfort ou de remplissage choisi dans le groupe comprenant les charges fibreuses telles que les fibres de verre, les fibres d'aramides et les fibres de carbone ; ou des charges minérales, telles que les argiles alumino-silicates, les kaolin, les wollastonites, les talcs, les carbonates de calcium, les fluoro-micas, les phosphate des calcium et dérivés. La concentration pondérale des charges de renfort est comprise avantageusement entre 1 % et 50 % en poids par rapport au poids total de la composition, de préférence entre 15 et 50 %. II n'y a pas de limitation aux types d'agents modifiants la résistance aux chocs. Ce sont généralement des polymères d'élastomères qui peuvent être utilisés à cet effet. Les agents modificateurs de la résilience sont généralement définis comme ayant un module de traction ASTM D-638 inférieur à environ 500 MPa. Des exemples d'élastomères convenables sont les éthylène-ester acrylique-anhydride maléïque, les ethylène-propylène-anhydride maléïque, les EPDM (ethylènepropylène-diène momonère) avec éventuellement un anhydride maléïque greffé. La concentration pondérale en élastomère est avantageusement comprise entre 0,1 et 30 % par rapport au poids total de la composition. Les matériaux et compositions de l'invention sont généralement obtenus par mélange des différents constituants a chaud, par exemple dans une extrudeuse mono ou bivis, à une température suffisante pour maintenir la résine polyamide en milieu fondu ; ou a froid dans un mélangeur mécanique notamment. Généralement, le mélange obtenu est extrudé sous forme de joncs qui sont coupés en morceaux pour former des granulés. La résine novolaque et la polyoléfine peut être ajoutée à n'importe quel moment du processus de fabrication du matériau plastique, notamment par mélange a chaud ou a froid avec la matrice plastique. L'addition des composés et des additifs, comme la résine novolaque, peut être réalisée par ajout de ces composés dans la matrice plastique fondue sous forme pure ou sous forme de mélange concentré dans une matrice telle que par exemple une matrice plastique. Les granulés obtenu:s sont alors utilisés comme matière première pour alimenter les procédés de fabrication d'articles tels que les procédés d'injection, d'extrusion, d'extrusion-soufflage. L'invention concerne également des articles obtenus par mise en forme de la composition de l'invention, par toute technique de transformation plastique, comme par exemple par extrusion, tel que par exemple extrusion de feuilles et films ou extrusion soufflage ; par moulage tel que par exemple moulage par compression, moulage par thermoformage ou par rotomoulage ; par injection tel que par exemple par moulage par injection ou par injection soufflage. L'invention concerne tout particulièrement des articles du type de ceux contenant ou transportant un fluide, comprenant au moins une partie à base d'une composition telle que décrite précédemment. Ces sont donc généralement des corps creux ou des films et articles d'emballages. Ces articles sont notamment choisi dans le groupe comprenant : les réservoirs, les containers, les cuves, les bouteilles, les boites, les tubes, les tuyaux, les conduites, les éléments de pompes, ou dérivés. La composition ou matériau selon la présente invention peut être déposé ou associé avec un autre substrat, tel que des matériaux plastiques pour la fabrication d'articles composites, notamment multicouches. Ce dépôt ou cette association peut se faire par les méthodes connues de co-extrusion, de lamination, d'enduction, de surmoulage, de co-injection, d'injection soufflage multicouche, ou de soudage. Des structures multicouches peuvent être formées d'une ou de plusieurs couches de matériau selon l'invention. Ces couches peuvent être associées notamment par des couches de liant de co-extrusion à une ou plusieurs autres couches d'un ou de plusieurs polymères thermoplastiques, par exemple les polyoléfines comme le polyéthylène et le polypropylène, le polychlorure de vinyle, le polyéthylène téréphtalate, le polybutylène téréphtalate le PA 12, PA 6.10, le PA 6.12, le polyfluorovinylidène (PVDF), le polyphénylène sulfide (PPS), le copolymère éthylène-alcool vinylique (EVOH), les copolymère PA 6/6.36, 6/6.9, 6/6.10. On préfère notamment des articles multicouches comprenant au moins une couche obtenue à partir d'une composition polyamide selon l'invention comprenant au moins de la résine novolaque, et au moins une couche obtenue à partir d'une composition comprenant une polyoléfine. Préférentiellement, la polyoléfine est de même nature dans les deux couches. Plus préférentiellement encore, la polyoléfine est un polyéthylène. Les films ou feuilles ainsi obtenus peuvent être mono-étirés ou bi-étirés selon les techniques connues de transformation des thermoplastiques. Les feuilles ou les plaques peuvent être découpées, thermoformées et/ou estampées afin de leur donner la forme voulue,. Le terme et/ou inclut les significations et, ou, ainsi que toutes les autres combinaisons possibles des éléments connectés à ce terme. D'autres détails ou avantages de l'invention apparaîtront plus clairement au vu 20 des exemples donnés ci-dessous uniquement à titre indicatif. PARTIE EXPERIMENTALE Exemple 1 : Fabrication des tubes plastiques Les composés utilisés :sont les suivants : 25 - PA 6: TECHNYL S 40 (viscosité 4 mesurée en acide sulfurique) de la société RHODIA - Polyéthylène de haute densité (HDPE) : Eraclene BB 76 de la société POLIMERI EUROPA -Novolaque : Rhénosin PR 95 de la société RHEIN CHEMIE 30 - PA 12 : tuyaux commerciaux - EVOH : Soarnol D2908 de la société NIPPON GOHSEI Polyéthylène de haute densité (HDPE) greffé anhydride maléique : Polybond 3009 de la société Chemtura.15 Des tubes ayant une épaisseur de 1 mm (diamètre externe de 8 mm ; diamètre interne de 6 mm) sont mis en forme par extrusion sur un appareillage de marque Mac.Gi type TR 35/24 GM, en utilisant les différents composés comme mentionné dans le Tableau 1. Les tubes réalisés comprennent tous une seule couche, sauf le N 6 qui présente 3 couches (couche intérieure, extérieure et centrale). Les caractéristiques de la mise en oeuvre sont les suivantes : -température de l'extrudeuse : 230 C - vitesse de vis : 8 rpm - couple moteur : 4,7 Ampères - pression en sortie d'extrusion : 2000 psi (pound square inch) - vide : - 0,2 bar Les tubes sont ensuite stockés 48h à 23 C et 0% RH (humidité relative). Exemple 2 : Perméabilité à l'essence La perméabilité des différents tubes à l'essence est évaluée par mesure de la perte de poids en fonction du temps. Les différents tubes de l'exemple 1 sont séchés dans une étuve sous vide à 70 C pendant 12 heures. On remplit les différents tubes avec de l'essence et on bouche lesdits tubes. Les tubes ainsi remplis sont pesés sur une balance de précision. Les tubes sont ensuite placés dans une étuve à 40 C pendant 100 jours. A intervalles de temps réguliers les tubes sont pesés et la perte en masse notée. La perméabilité est donc mesurée en statique. L'essence est constituée en volume de : 45 % de toluène, 45 % d'isooctane, et 10 % d'éthanol. La courbe perte de poids en fonction du temps se décompose en deux phases : une première phase d'induction (correspondant à la diffusion du fluide à travers la paroi du tube), puis une deuxième phase de diminution du poids des tubes (correspondant au passage d'un ou des fluides à travers la paroi du tube). La perméabilité, mesurée en g/m2/jour, est calculée à partir de la pente de la deuxième phase. Tableau 1 Tube Composition Temps d'apparition de la Perméabilité deuxième phase (jour) (g/m2/jour) PA6 + 20% HPDE 1 + 10 % HDPE-g-MA 55 0,8 + 5 % novolaque 2 PA6 + 20% HPDE 88 0,3 + 10 % HDPE-g-MA + 10 % novolaque Cl PA6 + 2C) % HDPE 20 1,2 + 10 % HDPE-g-MA C2 PAl2 0,2 18,8 C3 HDPE. 0,1 480 C4 HDPE/EVOH/HDPE 4 0,5 On observe ainsi qu'un tube en polyamide selon l'invention comprenant de la résine novolaque présente une excellente imperméabilité à l'essence, bien supérieure à un tube en polyamide selon l'art antérieur ne comprenant pas de novolaque. De plus, l'imperméabilité à l'essence d'un tube polyamide selon l'invention comprenant de la résine novolaque est supérieure à celle des tubes tricouches (HDPE/EVOH/HDPE) classiquement utilisés dans le domaine et considérés comme la combinaison ayant une excellente imperméabilité à l'essence. REVENDICATIONS 1. Composition polyamide à propriétés barrières élevées aux fluides comprenant : a) une matrice polyamide, b) une résine novolaque, c) une polyoléfine ne comprenant pas de groupements fonctionnels destinés à améliorer sa compatibilité avec le polyamide, et d) un agent comptabilisant entre la polyoléfine et le polyamide. 2. Composition selon la revendication 1, caractérisée en ce qu'elle comprend de 0,1 à 20 % en poids de résine novolaque b). 3. Composition selon la revendication 1 ou 2, caractérisée en ce qu'elle comprend de 5 à 30 % en poids de polyoléfine c). 4. Composition selon l'une quelconque des revendications 1 à 3, caractérisée en ce que la polyoléfine c) présente une densité comprise entre 0,910 à 0,97 g/cm3. 5. Composition selon l'une quelconque des revendications 1 à 4, caractérisée en 20 ce que la polyoléfine c) est choisi dans le groupe comprenant le polyéthylène, le polypropylène, le polyosobutylène, le polyméthylpentène, polyisoprènes leurs mélanges et/ou copolymères. 6. Composition selon l'une quelconque des revendications 1 à 5, caractérisée en 25 ce que l'agent compatibilisant d) est un composé comprenant au moins des chaînes polyoléfines et des groupements fonctionnels destinés à améliorer la compatibilité avec le polyamide. 7. Composition selon la revendication 6, caractérisé en ce que les groupements 30 fonctionnels sont choisis dans le groupe comprenant les groupements anhydride maléique, acide carboxylique, ester, acrylique, méthacrylique, et époxy.15 8. Composition selon l'une quelconque des revendications 1 à 7, caractérisée en ce qu'elle comprend de 2 à 20 % en poids d'agent compatibilisant d), par rapport au poids total de la composition. 9. Composition selon l'une quelconque des revendications 1 à 7, caractérisée en ce qu'elle comprend au moins 30 % en poids d'agent compatibilisant d), par rapport au poids de la polyoléfine c). 10. Système d'imperméabilisation pour une matrice polyamide comprenant une résine novolaque, une polyoléfine ne comprenant pas de groupements fonctionnels destinés à améliorer sa compatibilité avec le polyamide, et un agent comptabilisant entre la polyoléfine et le polyamide. 11. Système d'imperméabilisation selon la revendication 10, caractérisé en ce 15 que les composants de ce système peuvent être ajoutés ensemble ou de manière différée à une matrice polyamide. 12. Utilisation d'une résine novolaque, d'une polyoléfine ne comprenant pas de groupements fonctionnels destinés à améliorer sa compatibilité avec le 20 polyamide, et d'un agent comptabilisant entre la polyoléfine et le polyamide, dans ou en rapport avec l'augmentation de l'imperméabilité aux fluides d'une matrice polyamide. 13. Article obtenu par mise en forme d'une composition selon l'une quelconque 25 des revendications 1 à 9 par au moins une technique de transformation d'extrusion, de moulage, ou d'injection. 14. Article composite comprenant au moins un matériau fait à partir de la composition selon l'une quelconque des revendications 1 à 9. 15. Article composite selon la revendication 14, caractérisé en ce que ledit article est multicouche et dans lequel au moins une couche est constituée de la composition selon l'une quelconque des revendications 1 à 9. 30 16. Article composite multicouche selon la revendication 15, caractérisé en ce qu'au moins une couche est constituée de la composition selon l'une quelconque des revendications 1 à 9, et qu'au moins une couche est obtenue à partir d'une 5 composition comprenant une polyoléfine.